(57)【特許請求の範囲】
【請求項１】
ホッパー口より、原料樹脂に添加材を加えて射出成形するに当たり、添加材をインラインスクリュー式の射出成形機内に定量供給する方法において、添加剤の計量を、原料樹脂の計量時には射出成形機の計量開始信号を得て開始し、計量完了信号により終了すること、また射出時には射出成形機の射出開始信号を得て開始し、射出完了信号によりまたは一定時間を経て終了し、射出時においても添加材を原料樹脂に対し一定割合で定量供給することを特徴とする成形品の製造方法。
【請求項２】
添加材がマスターバッチ樹脂組成物であることを特徴とする請求項１記載の成形品の製造方法。
【請求項３】
添加材が添加助剤であることを特徴とする請求項１記載の成形品の製造方法。
【発明の詳細な説明】
【０００１】
【発明の属する技術分野】
本発明は、原料樹脂と添加助剤を混合した成形品を得るにあたり、コンパウンド工程を経ることなく、添加材として添加助剤またはマスターバッチ樹脂組成物を、射出成形段階で直接射出成形機に、原料樹脂に対して一定割合で供給することによる成形品の製造方法に関する。
【０００２】
【従来の技術】
従来、射出成形による成形品製造において、添加材として用いる添加助剤またはマスターバッチ樹脂組成物を予め原料樹脂と混合してペレット化（コンパウンド工程と呼ばれる）した添加助剤配合ペレットを用いずに成形品を得る方法として、樹脂の計量時点でホッパー口より原料樹脂とともに一定割合の添加助剤またはマスターバッチ樹脂組成物を、別に用意され機械的に制御された装置を用いて供給し成形品を得ることが知られている（特開昭６１−１２３１５号公報、特開平３−１９９０２１号公報等）。
【０００３】
ところで、これらの方法では、成形機の計量開始（すなわちスクリュー後退開始）信号を得て添加助剤供給装置が起動し、予め定めておいた一定時間の間、連続的あるいは間欠的に一定割合の添加助剤を供給するか、あるいは計量開始信号を得て添加助剤供給装置が起動し計量完了（すなわちスクリュー後退停止）信号を得て添加助剤供給装置が停止し、この間連続的あるいは間欠的に一定割合の添加助剤を供給するものであった。このため、射出時（すなわちスクリュー前進時）にはホッパー口より原料樹脂のみが射出成形機のスクリュー部に補給されるのみであるため、添加助剤の供給がなされないという欠点があった。
【０００４】
更に詳しく述べると、添加助剤またはマスターバッチ樹脂組成物は、計量開始信号、すなわちスクリューの後退信号を開始点として、自動計量装置等により連続的あるいは間欠的に定量を計量し供給されているが、いずれの装置においても計量時、すなわちスクリューの後退時期にのみ添加助剤を供給するものであった。したがって、供給された原料樹脂と添加助剤またはマスターバッチ樹脂組成物は、スクリューの回転によりスクリュー溝で混合、可塑化されながらシリンダー先端の樹脂溜まりに移送されて、ホッパー口よりノズル方向に添加剤配合樹脂が満たされ、射出の準備が行われる。つぎにスクリューをシリンダー先端まで前進させ、射出を行うことになるが、このとき、計量時に空となったモーター方向のスクリュー溝に、ホッパー口から樹脂が補給される。
【０００５】
しかしながら、これまでの計量供給装置等では、射出中にスクリュー溝に補給される原料樹脂の量は無視されており、射出の間は添加助剤またはマスターバッチ樹脂組成物の供給は行われていなかった。このため添加助剤の供給量の不足が生じ、成形品内で添加助剤量が少ない部分が発生し、結果的に添加助剤が不均一に分散する等の問題が生じていた。
特に大型の成形品を成形する場合には射出時（スクリューの前進時）にスクリュー溝の空となる容量が大きく、たとえば添加助剤として着色剤を用いると着色ムラなどの不良の原因となって問題が生じるものであった。
【０００６】
【発明が解決しようとする課題】
本発明は、上記のように射出時には添加材の供給がなく原料樹脂のみしか補給されないという欠点を除き、計量時のほかに射出時においても添加助剤またはマスターバッチ樹脂組成物を一定割合で供給する成形品の製造方法を提供するものである。
【０００７】
【課題を解決するための手段】
本発明は、原料樹脂に添加材として添加助剤またはマスターバッチ樹脂組成物を加えて射出成形するに当たり、添加材を射出成形機内に定量供給する方法において、射出時においても添加材を原料樹脂に対し一定割合で定量供給する成形品の製造方法である。
また本発明は、樹脂の計量時には射出成形機の計量開始信号を得て開始し、計量完了信号により終了すること、また射出時には射出成形機の射出開始信号を得て開始し、空となったスクリューがシリンダー内をポッパー口からノズル方向に移動する距離から原料樹脂の補給量を算定し、必要量の添加助剤またはマスターバッチ樹脂組成物を成形機内に定量供給し、射出完了信号により終了することにより添加助剤またはマスターバッチ樹脂組成物を定量供給する成形品の製造方法である。
【０００８】
なお、本発明における添加助剤としては、着色剤、安定剤、帯電防止剤、難燃剤、耐候剤、充填剤などが挙げられる。また、本発明におけるマスターバッチ樹脂組成物とは、これらの添加助剤を熱可塑性樹脂中に高濃度に分散させたものをいう。また、この熱可塑性樹脂は原料樹脂と同じでも異なっていてもよい。
これらの添加材は、１種以上を組み合わせて使用しても良く、この場合添加助剤のままで使用するものとマスターバッチ樹脂組成物として使用するものを組み合わせて使用することも出来る。
【０００９】
【発明の実施の形態】
本発明の製造方法に使用出来る装置の一具体例を示した図１〜図４を用いて、本発明を説明する。
図１に射出完了の状態を示すが、射出の動作は成形機のシリンダー１内の図の右方向に位置していたスクリュー２がシリンダー１内を図の左方向に移動し、シリンダー１の先端まで到達して射出を完了するものである。
【００１０】
次に、計量開始信号により図２に示すようにスクリュー２は矢印の方向に回転しながらシリンダー１内を図の右方向に後退し始め、このときホッパー３より原料樹脂４が供給されるとともに、計量装置５より添加助剤またはマスターバッチ樹脂組成物６が一定割合でホッパー口７を介して同時に供給される。
【００１１】
計量時の添加助剤またはマスターバッチ樹脂組成物の計量供給開始は、上記したように成形機の計量開始信号を計量装置に結合された信号線８を介して、計量装置を制御し添加助剤またはマスターバッチ樹脂組成物の供給を開始する。
【００１２】
図３に原料樹脂４および添加助剤またはマスターバッチ樹脂組成物６の計量が完了した状態を示すが、計量動作により供給された原料樹脂４と添加助剤またはマスターバッチ樹脂組成物６はスクリュー２の回転・後退により混合・可塑化されてシリンダー先端の樹脂溜まり９に輸送され、スクリュー２の停止により計量完了となる。このときにホッパー口７より図の右側部分の樹脂未充填部１０にあるシリンダー１内には原料樹脂４および添加助剤６は充填されておらず、スクリュー溝は空の状態となっている。
【００１３】
図４に射出の途中の状態を示しているが、計量の完了によりシリンダー１内を図の右側まで移動していたスクリュー２が射出開始信号を得て、矢印で示すように図の左方向に移動し、図には示していないが成形金型内に樹脂を輸送し、成形品を製造する。
【００１４】
このとき図３に示した、ホッパー口７より図の右側部分１０にあった空のスクリュー溝にホッパー口７を介して、原料樹脂が補給されるが、このとき原料樹脂に対して一定割合の添加助剤またはマスターバッチ樹脂組成物が射出開始信号を得て供給開始される。
【００１５】
射出時の添加助剤またはマスターバッチ樹脂組成物の計量供給は、上記したように成形機の射出開始信号を計量装置に結合された信号線１１を介して、計量装置を制御し添加助剤またはマスターバッチ樹脂組成物を供給することによって行われる。
この場合の添加助剤またはマスターバッチ樹脂組成物の供給は、連続的に行われても間欠的に行われても良い。また、その供給は定重量的であっても定容量的に行われても良い。供給が連続的である場合は、供給の停止は一定時間を経ると停止するか、あるいは射出完了信号により停止する。
【００１６】
【実施例】
以下に、本発明の添加助剤またはマスターバッチ樹脂組成物を一定割合で供給して成形品を製造する方法の一実施例を説明する。なお以下の説明において部は重量部を表す。
【００１７】
実施例１
原料樹脂（電気化学工業社製ＴＸ−１００）１００部に対して、添加助剤として粒状カラー（ホーランド  カラー製ホルコバッチ  スモーク４７５２／９３／ＨＳＭ）を０．５部の比率で、計量時（スクリューの後退時）に一定速度で供給し、また射出時には原料樹脂の補給量として算出された５ｇに対応する粒状カラー０．０２５ｇを一定速度で供給して成形品を得た。
実施例２
樹脂（電気化学工業社製ＴＸ−１００）１００部に対し、添加助剤として実施例１と同じ粒状カラー５部を配合し、押出機を用いて混練してマスターバッチ樹脂組成物を作成した。更に、原料樹脂（電気化学工業社製ＴＸ−１００）１００部に対して、このマスターバッチ樹脂組成物２部の比率で、計量時（スクリューの後退時）に一定速度で供給し、また射出時には原料樹脂の補給量として算出された５ｇに対応するマスターバッチ樹脂組成物量０．１ｇを一定速度で供給して成形品を得た。
【００１８】
比較例１
射出時は添加助剤を添加しないことを除いては実施例１と同様に実施した。
比較例２
射出時はマスターバッチ樹脂組成物を添加しないことを除いては実施例２と同様に実施した。
【００１９】
上記の実施例及び比較例において、成形条件は下記の通り。
成形機：川口鉄工社製Ｋ−１２５、
スクリュー：フルフライトタイプ、
ノズル：東レエンジニアリング製ＴＭＷ−１６−０６（静止混合型）、
シリンダー温度：２３０℃、
金型温度：４０℃、
射出圧力：最小充填圧＋５ｋｇ／ｃｍ2 、
射出速度：５０％
また、評価に使用した成形品の形状は、縦３５０ｍｍ、横１００ｍｍ、厚さ２ｍｍであり、重量（スプルー部、ランナー部を含む）１００ｇの成形品を射出成形したものである。なお、射出された樹脂の流動方向を縦方向と表す。
成形品の評価は、成形品の中心部をゲート側から先端部に向かい縦方向に４５ｍｍ：Ａ、１１０ｍｍ：Ｂ、１７５ｍｍ：Ｃ、２４０ｍｍ：Ｄ、３０５ｍｍ：Ｅの各位置における色差（Ｌ＊、ａ＊、ｂ＊、△Ｅ＊）および全光線透過率を、それぞれスガ試験機株式会社製ＳＭ−５−ＩＳ−２Ｂ、日本電色工業株式会社製ＮＤＨ−２０Ｄの装置により測定を行い、その結果を表１に示した。なお、色差はカラー着色を行わない原料樹脂を用いた成形品を基準として測定した。
【００２０】
【表１】
0003672381.tif 000002
【００２１】
本実施例に示すように、比較例と比べて、本発明の方法により成形品の全領域に渡り均一な色差値と全光線透過性を示す成形品を得ることができる。
【００２２】
【発明の効果】
本発明の成形品の製造方法は、従来の計量供給方法による製造方法に比べて、次のような利点を有している。
射出成形機の樹脂計量時に、添加助剤またはマスターバッチ樹脂組成物を計量して原料樹脂とともに成形機に供給する以外に、射出時にも成形機内に供給される原料樹脂の量に応じた添加助剤またはマスターバッチ樹脂組成物を一定割合で計量供給し、射出成形の期間中、常に安定した配合比率で原料樹脂と添加助剤またはマスターバッチ樹脂組成物が供給され、配合比率が安定した、均一性の高い成形品を得ることができる。
【図面の簡単な説明】
【図１】  射出完了時点の成形機の状態
【図２】  計量開始時の成形機の状態
【図３】  計量完了時の成形機の状態
【図４】  射出途中の成形機の状態
【符号の説明】
１；シリンダー
２；スクリュー
３；原料樹脂ホッパー
４；原料樹脂
５；計量供給装置
６；添加助剤またはマスターバッチ樹脂組成物
７；ホッパー口
８；信号線（計量開始信号入力）
９；樹脂溜まり
10；樹脂未充填部
11；信号線（射出開始信号入力）
【図１】
0003672381.tif 000003
【図２】
0003672381.tif 000004
【図３】
0003672381.tif 000005
【図４】
0003672381.tif 000006